Brevet FR3044660A1 — publié le 20170609

ENDUIT INTERIEUR EN PATE, PROCEDE D'APPLICATION ET DISPOSITIF DE MELANGE ET DE PROJECTION DE L'ENDUIT Domaine technique Le domaine technique de l'invention est celui des enduits intérieurs en pâte pour le bâtiment. Plus précisément, la présente invention concerne un enduit intérieur en pâte, comprenant un système bicomposant à mélanger au moment de son utilisation, à base de 10 liant organique et d'aluminate de calcium. Elle vise également le procédé d'application dudit enduit, ainsi que son dispositif de mélange/projection. Arrière-plan technologique 15 Les enduits intérieurs pour le bâtiment couvrent les domaines d'emploi suivants : enduits de peinture pour la préparation des supports (selon NF T 30-608 et EN16566), enduits de jointoiement des plaques de plâtre (selon EN 13963) enduits de maçonnerie pour l'intérieur (EN 15824) 20 Traditionnellement, les enduits intérieurs existent sous forme de poudre, principalement à base de liant minéral et/ou hydraulique, et sous forme de pâte prête à l'emploi (principalement à base de liant organique). Chacune de ces deux formes présente des avantages et des inconvénients pour l'utilisateur. 25 D'un côté, les produits sous forme de poudre sont stockés à l'état pulvérulent dans des sacs, avant d'être mélangés avec de l'eau lors de la mise en oeuvre sur chantiers. Les enduits en poudre peuvent être appliqués en forte épaisseur avec un faible retrait au séchage et leur temps d'attente entre deux couches ("temps de redoublement") et de séchage sont relativement courts. Par contre, leur manipulation nécessite de disposer 30 d'outils de gâchage, et de respecter scrupuleusement les rapports déterminés de poudre et d'eau, sous peine d'obtenir un produit ne présentant pas les propriétés souhaitées pour l'application sur le support. Or, le respect des rapports de gâchage poudre/eau n'est pas des plus faciles sur les chantiers. L'utilisation de ces produits en poudre présente également l'inconvénient de produire d'importantes émissions de poussières qui peuvent être 35 particulièrement gênantes pour l'utilisateur. D'un autre côté, les produits sous forme de pâte à base de liant organique, malgré leur praticité du fait de leur caractère « prêt à l'emploi », présentent un certain nombre de 3044660 2 désavantages par rapport aux enduits en poudre à base de plâtre ou par rapport à des mortiers à base de ciment, qui limitent leur usage, à savoir : - temps de séchage : dans des conditions d'application défavorables (froid, humidité, manque de ventilation) le séchage par voie d'évaporation est plus long que le 5 séchage par hydratation (prise) des produits à liant minéral. - sensibilité à l'eau : si un enduit à base uniquement de liants polymères à faible dose (en général 1,5% à 3% en équivalent extrait sec pour un enduit standard) est détrempé après séchage par un apport d'eau, l'enduit est fragilisé et des problèmes d'adhérence et/ou de décollage peuvent se produire. - retrait au séchage : pour des rebouchages d'épaisseur importante, le retrait des enduits en pâte est trop fort (en général 10 à 20% en volume) limitant leur utilisation pratique à des épaisseurs de moins de 5mm par couche pour les meilleurs, et en pratique à moins de 2 mm. De plus, pour des épaisseurs aussi importantes, le temps de séchage est très long, alors qu'un enduit à base de plâtre permet de réduire le retrait à en général moins de 3% pour des épaisseurs allant jusqu'à 25 mm. Pour tenter de pallier ces inconvénients, il a été développé des enduits comprenant des systèmes bicomposants. Dans ce cas, le mélange des deux composants initiant la réaction de durcissement de la pâte, est réalisé juste avant la mise en oeuvre sur le support, permettant ainsi de diminuer le temps de séchage, même dans des conditions climatiques défavorables. Un autre avantage de ce type de système est de pouvoir combiner les avantages des deux types de liant minéral et organique afin d'obtenir un enduit aux performances améliorées. La demande EP0496682A1 décrit un enduit pour le remplissage de joints entre deux plaques de plâtre, se présentant sous la forme de deux composants conservés séparément, le premier composant contenant du plâtre à l'état pulvérulent, et un second composant liquide ou pâteux constitué d'un polymère de type copolymère d'acétate de vinyle et d'éthylène en milieu aqueux jouant le rôle de liant principal du joint. Cet enduit présente avantageusement une teneur en plâtre relativement faible inférieure à 30%, ainsi qu'une bonne résistante mécanique pour assurer la pérennité et la tenue au choc, ainsi qu'une cinétique de durcissement rapide. Il présente l'inconvénient d'exiger de l'utilisateur une manipulation de produit pulvérulent. La demande de certificat d'utilité FR2763937 décrit un système bicomposant à base de ciment alumineux pour le bâtiment, applicable au domaine de la chimie du bâtiment, et en particulier au collage ou au scellement des matériaux. Le composé A se présente sous forme de pâte aqueuse et est constitué d'une résine polymère et d'un ciment alumineux en suspension dans l'eau, dont l'hydratation est momentanément stoppée par un retardateur à base d'acide borique, ainsi que d'un dispersant organique, d'un agent épaississant et de 3044660 3 charges minérales. Le composé B destiné à initier le durcissement du ciment se présente également sous la forme d'une pâte aqueuse, et est composé d'un mélange de chaux hydratée et d'un sel de sodium. Lorsque le composé A et le composé B sont mélangés, le pH du mélange augmente rapidement, ce qui initie le durcissement. Les proportions entre 5 composé A et composé B sont déterminées par le délai souhaité entre malaxage et début du durcissement. Les brevets EP0241230 et EP0113593 décrivent également des systèmes bicomposants comprenant d'un côté un constituant de base comprenant du ciment et un retardateur, et d'un autre côté un catalyseur constitué de chaux et de sel de lithium, 10 permettant d'obtenir des temps de prise inférieurs à 5 minutes et une résistance mécanique élevée. Cependant, les systèmes bicomposants évoqués ci-dessus sont perfectibles, du fait de la toxicité de certains de leurs composants vis-à-vis de l'environnement, et de leur corrosivité qui confère un caractère dangereux à leur manipulation. 15 Il existe donc un réel besoin pour les utilisateurs de disposer d'un enduit intérieur en pâte présentant les avantages d'un système bi-composant, notamment au niveau de la stabilité au stockage, une facilité d'application, et des propriétés mécaniques améliorées après application et durcissement, tout en étant non toxique et/ou non corrosif pour 20 l'environnement et/ou l'utilisateur. Problème technique - Objectifs de l'invention Dans ce contexte, le problème technique à la source de la présente invention est de 25 satisfaire à au moins l'un des objectifs suivants : - fournir un système bicomposant se présentant sous la forme d'un enduit en pâte prête à l'emploi stable au stockage, - fournir un enduit en pâte applicable sans manipulation de substances corrosives et/ou irritantes pour l'utilisateur, 30 - fournir un enduit en pâte dont l'application est peu dépendante des conditions de travail extérieures (température, hygrométrie et ventilation des chantiers),_ - fournir un enduit en pâte avec possibilité de calibrer un temps de prise approprié, - fournir un enduit de maçonnerie utilisable en plein ou sur les points singuliers permettant d'atteindre une étanchéité à l'air conforme aux normes les plus strictes 35 (RT2012) - proposer un enduit utilisable comme enduit de rebouchage de forte épaisseur, ou de ragréage, par exemple de murs ou plafonds en béton, qui une fois appliqué présente un retrait au séchage réduit, 3044660 4 - proposer un dispositif de projection d'un enduit en pâte, facile d'usage et d'entretien, et fiable. Brève description de l'invention 5 Tout ou partie des objectif susvisés est atteint par la présente invention qui concerne, selon le premier de ses aspects, un enduit intérieur en pâte comprenant un système au moins bicomposant comprenant un composant A et un composant B, dans lequel : 10 A - le composant A comporte : a. 1 . un liant organique; a.2.un liant minéral comprenant un ciment alumineux et/ou un ciment sulfoalumineux calcique; a.3.un bloqueur de prise; 15 a.4. des charges minérales; a.5. un additif rhéologique; a.6. éventuellement un additif non rhéologique; a.7. éventuellement un régulateur/accélérateur de prise choisi dans le groupe comprenant des composés alcalins et/ou alcalino-terreux tels que des oxydes, 20 des hydroxydes, des carbonates, des sulfates et leurs mélanges, ou mieux encore constitué par de l'hydroxyde de lithium, du carbonate de lithium et/ou du sulfate de lithium; a.8. éventuellement une base - différente du régulateur/accélérateur de prise a.7; 25 - apte, en combinaison avec la base b.1 ci-dessous définie, à amener le pH du mélange à une valeur V, qui soit, dans un ordre croissant de préférence, comprise entre 6 et 9, comprise entre 7 et 9, comprise entre 7 et 8; - et de préférence choisie parmi les bases azotées et le tétrapyrophosphate, le 2-amino-2-methyl-l-propanol étant préféré; 30 les concentrations de a.7 et a.8 dans A étant telles que le pH de la partie A est inférieur au seuil de prise de la partie A; a.9. et de l'eau; B - le composant B comporte: b.l. une base 35 - identique ou différente de la base a.8; - différente du régulateur/accélérateur de prise a.7; 3044660 5 - apte, en combinaison avec la base a.8 ci-dessus définie, à amener le pH du mélange à une valeur V, qui soit supérieure ou égale à 9, de préférence supérieure ou égale à 10,; - et de préférence choisie parmi les bases azotées et le 5 tétrapyrophosphate, le 2-amino-2-methyl-l-propanol étant préféré; cet accélérateur de prise b.1 étant présent dans la partie B à une concentration permettant d'atteindre une valeur de pH final supérieure ou égale au seuil de prise de la partie A; b.2. de l'eau; 10 b.3. éventuellement, un agent épaississant, et; b.4. éventuellement un régulateur/accélérateur de prise, identique ou différent du régulateur/accélérateur de prise a.7 éventuellement présent dans le composant A, et choisi dans le groupe comprenant des composés alcalins et/ou alcalino-terreux tels que des oxydes, des hydroxydes, des carbonates, des sulfates et 15 leurs mélanges, ou mieux encore constitué par de l'hydroxyde de lithium, du carbonate de lithium et/ou du sulfate de lithium ; avec la condition selon laquelle l'enduit comprend nécessairement un régulateur/accélérateur de prise présent soit dans le composant A, soit dans le composant B, soit dans les deux composants A et B, de préférence dans le composant B. 20 Afin de déclencher la prise de l'enduit selon l'invention, le composant A est mélangé avec le composant B, ce qui provoque l'augmentation du pH du milieu, rendant ainsi inopérant le bloqueur de prise. 25 Il est du mérite des inventeurs d'être parvenus à formuler cet enduit en utilisant un composant B qui soit : - non irritant - apte à être incorporé sous forme liquide ou pâteuse et mélangée à une pâte comprenant un liant organique et un liant minéral, sans nuire à la thixotropie de l'enduit final après 30 mélange de A et B de sorte qu'aucune coulure n'est formée après application sur le support, - apte à amener le pH final à une valeur supérieure ou égale au seuil de prise du composant A. 35 L'enduit selon l'invention est doté de bonnes performances de mise en oeuvre telles que le retrait au séchage, adhérence/cohésion, et moindre sensibilité au détrempage. La pâte obtenue à la fin du mélange du composant A avec le composant B présente également 3044660 6 une consistance d'emploi adaptée, est homogène, et possède une viscosité telle que son application est facile, notamment par projection. Les composants liants minéral a.2 et retardateur de prise a.3 peuvent être introduits 5 dans le mélange soit sous forme d'un mélange préétabli en suspension aqueuse (« slurry »), soit directement et indépendamment l'un de l'autre. L'ordre d'introduction des différents composants doit être tel qu'il permet l'obtention d'un composant A stable dans lequel la prise du liant est bloquée. 10 Selon un deuxième de ses aspects, l'invention concerne un procédé de préparation de l'enduit, par mélanges séparés et en veillant à éviter, à tout instant, le passage du pH du mélange conduisant au composant A, au-dessus de 8, voire au-dessus de 7,5, et mieux encore au-dessus de 7. 15 Selon un troisième de ses aspects, l'invention vise également un procédé d'application sur un support, de préférence une surface intérieure de bâtiment de l'enduit selon l'invention comprenant les étapes de : i- mélange du composant A avec le composant B, ii- application de l'enduit obtenu de préférence par projection/pulvérisation et/ou 20 talochage. Selon un quatrième de ses aspects, la présente invention concerne un dispositif de mélange/projection pour la mise en oeuvre du procédé selon l'invention comprenant : - une source d'approvisionnement en composant A ; 25 - une source d'approvisionnement en composant B ; - une lance de projection munie d'une tête de projection, comprenant une chambre de mélange du composant A et du composant B, et reliée à la source d'approvisionnement en composant A et à la source d'approvisionnement en composant B ; - des moyens d'acheminement du composant A, de sa source d'approvisionnement 30 jusqu'à la lance de projection ; - des moyens d'acheminement du composant B, de sa source d'approvisionnement jusqu'à la lance de projection ; - éventuellement des moyens de projection du mélange composant A - composant B, hors de la tête de projection ; 35 - et éventuellement un dispositif de pilotage permettant de maitriser le rapport de mélange composant A - composant B. 3044660 7 Définitions Dans tout le présent exposé, tout singulier désigne indifféremment un singulier ou un pluriel. Les définitions données ci-après à titre d'exemples, peuvent servir à 5 l'interprétation du présent exposé. Par « enduit en pâte», on entend qu'il s'agit e.g. d'un enduit dont la rhéologie est adaptée à une application sur un support par talochage ou projection. Par exemple, l'enduit peut présenter une consistance d'emploi de calibre 9-14 mesurée au Consistor Baronnie, selon la norme EN14496. 10 Le terme "additif rhéologique" se rapporte notamment à tout additif ayant un impact sur le comportement rhéologique de la composition, notamment sa viscosité et sa consistance. Sauf indication contraire, les % donnés dans le présent exposé sont des pourcentages en masse. 15 Description détaillée de l'invention Caractéristiques qualitatives et quantitatives de la composition d'enduit 20 Selon un mode de réalisation préféré de l'invention, le système bicomposant se caractérise par le fait que ni le composant A ni le composant B, ne sont considérés comme corrosifs et/ou irritants selon le système de classification des produits chimiques en vigueur, et en particulier, aucun des composants A et B n'est étiquettable SGH05 corrosif, 25 ni, de préférence, SGH07 irritant conformément au système général harmonisé de classification et d'étiquetage des produits chimiques (abrégé « système général harmonisé », SGH ; en anglais: Globally Harmonised System of Classification and Labelling of Chemicals, GHS). En effet, l'un des buts de l'invention, comme précédemment évoqué, est de fournir un 30 enduit intérieur bicomposant dont la manipulation puisse se faire sans risque pour le manipulateur, afin d'en améliorer la praticité et le confort d'utilisation, notamment en permettant une application par pulvérisation. Avantageusement, le rapport massique sur sec [(a.1): (a.2)] varie de [1:3] à [1:0,5] 35 et le pourcentage massique sur sec de (a.2) par rapport au mélange total est inférieur ou égal à 6%. 3044660 8 La variation du rapport liant minéral sur liant organique permet de faire varier notamment l'adhérence de l'enduit final, et d'autres propriétés mécaniques et/ou physiques. 5 Selon un mode de réalisation préféré, l'enduit présente la composition suivante, en pourcentage massique, dans l'ordre croissant de préférence pour chaque constituant : Pour le composant A : alliant organique [0,5 -5,0] ;[1,9-2,5] a.2.1iant minéral [1,0 -10,0] ;[2,4-6,0] 10 a.3.bloqueur de prise [0,001 - 1] ;[0,01 - 0,5] a.4. charges minérales [40,0-80,0] ; [55,0-66,0] a.5. additif rhéologique . [0,5-7,0] ; [1,4-3] a.6. additif non rhéologique [0,4-3,0] ; [0,9-1,4] a.8.base [0,05-0,30] ; [0,15-0,20] 15 a.9.eau [20-50] ; [27-29] Pour le composant B : b.l.base [5,0-20,0] ; [8,0-12,0] 20 0,9]. Le système bicomposant selon l'invention contient un certain nombre d'ingrédients dont le rôle et la définition sont donnés ci-dessous. 25 / Liant organique a.1 Avantageusement, le liant organique a.1 est choisi dans le groupe comprenant- ou mieux encore constitué par-: des copolymères d'acétate de vinyle/éthylène, de vinylester d'acide versatique, ou de styrène/acrylique/acrylique, des résines alkydes, et/ou leurs mélanges, de 30 préférence sous forme d'émulsion. / Bloqueur de prise a.3 Le rôle du bloqueur de prise est d'empêcher la prise du liant minéral dans le composant A, par maintien d'un pH acide. 35 Avantageusement, le bloqueur de prise a.3 est choisi dans le groupe comprenant- ou mieux encore constitué par-: l'acide borique, l'acide tartrique, l'acide citrique, les sels et/ou les dérivés de ces derniers, l'acide métaphosphorique, l'acide phosphoreux, l'acide b.2.eau [80-95] ; [88-92] b.3.agent épaississant .[0-1,0] ; [0,2-0,5] b.4.régulateur/accélérateur de prise [0,01-3] ; [0,3-2] ; [0,7- 3044660 9 phosphorique, l'acide phosphonique et tous composés susceptibles de former l'un quelconque de ces composés par réaction avec l'eau, et/ou leurs mélanges. Ces bloqueurs de prise ont des mécanismes d'action différents, en limitant la solubilisation du liant minéral dans l'eau, ou en retardant la précipitation massive des hydrates 5 correspondant à la prise. Leur combinaison éventuelle permet, en combinant leurs mécanismes d'action complémentaires, d'obtenir un composant A stable dans le temps. / Charges minérales a.4 Avantageusement, les charges minérales a.4 sont choisies dans le groupe comprenant- ou 10 mieux encore constitué par-: - les charges non allégeantes, de préférence sélectionnées dans le sous-groupe comprenant- ou mieux encore constitué par-: le carbonate de calcium, le quartz, les silicates, le dioxyde de titane, la dolomie, et leurs mélanges; - les charges allégeantes, de préférence sélectionnées dans le sous-groupe 15 comprenant- ou mieux encore constitué par-: les cénosphères de silicates d'aluminium, les perlites expansées hydrofugées, les billes de verre, par exemple du type de celles commercialisées sous la marque PORAVER® (billes de verre expansées de faible densité) et leurs mélanges; - et leurs mélanges. 20 / Additif rhéologique a.5 Avantageusement, l'additif rhéologique comprend au moins un composé choisi parmi au moins l'une des familles suivantes : les argiles, par exemple, les bentones, les smectites, les atapulgites (terre à Foulon ou smectites), les éthers cellulosiques, les épaississants 25 synthétiques (acryliques, polyuréthane), les gommes xanthanes, les gommes guar, les fibres de cellulose, les dérivés d'amidon modifié, et l'alcool polyvinylique. / Additif non rhéologique a.6 Selon un mode de réalisation préféré, l'additif non rhéologique comprend au moins un 30 composé choisi parmi au moins l'une des familles suivantes : les biocides, les antimousses, les anti-flashs-rusts, les dispersants, et les cires. / Accélérateur de prise a.7 et b.4 L'accélérateur de prise a.7 ou b.4 a pour fonction d'être un régulateur de la vitesse 35 de prise, une fois que celle-ci est déclenchée par le mélange du composant A avec le composant B. 3044660 10 / Bases a.8 et b.1 La fonction de la base a.8 dans le composant A est d'augmenter le pH du mélange pour arriver à un pH aux alentours de 7-8, de manière à ce que les épaississants utilisés pour avoir une pâte stable aux caractéristiques rhéologiques recherchées soient atteintes, en 5 terme de thixotropie, de viscosité, de comportement mécanique sous cisaillement, etc. Les base a.8 et b.1 qui sont avantageusement non corrosives (selon le système de classification des produits chimiques en vigueur), peuvent être avantageusement choisies parmi le Tris(hydroxymethyl) Aminométhane, le 2-Amino-2-Ethyl-1,3-Propane-Diol, le NButyldiéthanolamine, le Tétrapotassium pyrophosphate, et le 2-amino-2-méthy1-1- 10 propanol. La base utilisée selon le mode de réalisation préféré de l'invention est le 2-amino-2- méthyl- 1-propanol (AMP). En utilisant une dilution suffisante de l'AMP dans l'eau (par exemple, dilution de l'AMP90 à 12% dans l'eau), la substance est considérée comme non irritante, contrairement aux autres bases couramment utilisées telles que la soude, 15 l'hydroxyde de potassium, ou la chaux éteinte Ca(OH)2 jusqu'à des concentrations très faibles. Ainsi, la mise en oeuvre des produits et leur manipulation sur chantier reste une opération sans risque particulier, et permet notamment une application du produit par projection. Un autre avantage est que seul un faible volume est nécessaire pour augmenter le 20 pH suffisamment pour enclencher la prise de l'enduit. Ainsi, l'ajout de l'additif en quantité faible permet une incorporations sans chute de viscosité de l'enduit au-delà des limites permettant de garder des propriétés rhéologiques normales une fois projeté sur les murs (ne doit pas couler, doit pouvoir être lissé avec facilité), et sans que la viscosité de l'enduit n'aurait à être calibrée à niveau trop élevé rendant la projection impossible avec les 25 matériels visés. Caractéristiques applicatives de l'enduit 30 Selon un mode de réalisation préféré, l'enduit est choisi dans le groupe comprenant : les enduits de peinture pour la préparation de supports, les enduits de jointoiement de plaques de plâtre, ou les enduits de maçonnerie/ragréage pour l'intérieur . La présente invention a pour but de fournir un enduit de peinture pour la préparation des supports (selon NF P 30-608 et EN 16566), notamment des enduits de rebouchage de 35 forte épaisseur, ou de ragréage, par exemple de murs ou plafonds en béton (EN15824). La présente invention a également pour but de fournir un enduit pour le jointoiement des plaques de plâtre (selon la norme EN 13963). L'avantage de l'invention consiste en la possibilité de moduler le temps de prise/séchage/recouvrabilité par ajustement de la quantité 3044660 11 de sulfate de lithium. Cette possibilité est particulièrement intéressante en hiver où l'usage d'enduit à joint en pâte ne se fait pas en pratique toujours dans les conditions optimales (règles de H.R. REVENDICATIONS1. Enduit intérieur en pâte comprenant un système au moins bicomposant comprenant un composant A et un composant B, dans lequel : A - le composant A comporte : a. 1. un liant organique ; a.2.un liant minéral comprenant un ciment alumineux et/ou un ciment sulfo- alumineux calcique ; a.3.un bloqueur de prise ; a.4. des charges minérales ; a.5. un additif rhéologique ; a.6. éventuellement un additif non rhéologique ; a.7. éventuellement un régulateur/accélérateur de prise choisi dans le groupe comprenant des composés alcalins et/ou alcalino-terreux tels que des oxydes, des hydroxydes, des carbonates, des sulfates et leurs mélanges, ou mieux encore constitué par de l'hydroxyde de lithium, du carbonate de lithium et/ou du sulfate de lithium ; a.8. éventuellement une base ; - différente du régulateur/accélérateur de prise a.7 ; - apte, en combinaison avec la base b.1 ci-dessous définie, à amener le pH du mélange à une valeur V, qui soit, dans un ordre croissant de préférence, comprise entre 6 et 9, comprise entre 7 et 9, comprise entre 7 et 8 ; - et de préférence choisie parmi les bases azotées et le tétrapyrophosphate, le 2-amino-2-methyl- 1-propanol étant préféré ; les concentrations de a.7 et a.8 dans A étant telles que le pH de la partie A est inférieur au seuil de prise de la partie A ; a.9. et de l'eau; B - le composant B comporte: b.l. une base - identique ou différente de la base a.8 ; - différente du régulateur/accélérateur de prise a.7 ; - apte, en combinaison avec la base a.8 ci-dessus définie, à amener le pH du mélange à une valeur V, qui soit supérieure ou égale à 9, de préférence supérieure ou égale à 10 ; - et de préférence choisie parmi les bases azotées et le tétrapyrosphate, le 2-amino-2-methyl- 1-propanol étant préféré ; 3044660 18 cet accélérateur de prise b.1 étant présent dans la partie B à une concentration permettant d'atteindre une valeur de pH final supérieure ou égale au seuil de prise de la partie A ; b.2. de l'eau, et ; 5 b.3. éventuellement, un agent épaississant; b.4. éventuellement un régulateur/accélérateur de prise, identique ou différent du régulateur/accélérateur de prise a.7 éventuellement présent dans le composant A, et choisi dans le groupe comprenant des composés alcalins et/ou alcalino-terreux tels que des oxydes, des hydroxydes, des carbonates, des sulfates et 10 leurs mélanges, ou mieux encore constitué par de l'hydroxyde de lithium, du carbonate de lithium et/ou du sulfate de lithium ; avec la condition selon laquelle l'enduit comprend nécessairement un régulateur/accélérateur de prise présent soit dans le composant A, soit dans le composant B, soit dans les deux composants A et B, de préférence dans le composant B. 15 2. Enduit selon la revendication 1, caractérisé en ce que ni le composant A ni le composant B, ne sont corrosifs et/ou irritants, et de préférence non étiquetables SGH05 corrosif, ni, de préférence, SGH07 irritants conformément au système général harmonisé de classification et d'étiquetage des produits chimiques (abrégé « système général 20 harmonisé », SGH ; en anglais: Globally Harmonised System of Classification and Labelling of Chemicals, GHS). 3. Enduit selon la revendication 1 ou 2, caractérisé en ce que le rapport massique sur sec [(a.1): (a.2)] varie de [1:3] à [1:0,5] et en ce que le pourcentage massique sur sec de 25 (a.2) par rapport au mélange total est inférieur ou égal à 6%. 4. Enduit selon l'une des revendications précédentes, caractérisé en ce qu'il a la composition suivante, en pourcentage massique, dans l'ordre croissant de préférence pour chaque constituant : 30 Pour le composant A : alliant organique [0,5 -5,0] ;[1,9-2,5] a.2.liant minéral [1,0 -10,0] ;[2,4-6,0] a.3.bloqueur de prise [0,001 - 1] ;[0,01 - 0,5] a.4. charges minérales [40,0-80,0] 155,0-66,0] 35 a. 5. additif rhéologique [0,5-7,0] ; [1,4-3] a.6. additif non rhéologique [0,4-3,0] ; [0,9-1,4] a.8.base [0,05-0,30] ; [0,15-0,20] a.9.eau [20-50] ; [27-29] 3044660 19 Pour le composant B : b.l.base [5,0-20,0] ; [8,0-12,0] 5 0,9]. 5. Enduit selon l'une au moins des revendications précédentes, caractérisé en ce que le liant organique a.1 est choisi dans le groupe comprenant- ou mieux encore constitué par-: des copolymères d'acétate de vinyle/éthylène, de vinylester d'acide versatique, de 10 styrène/acrylique/acrylique, de résines alkydes et/ou leurs mélanges, de préférence sous forme d'émulsion. 6. Enduit selon l'une au moins des revendications précédentes, caractérisé en ce que le bloqueur de prise a.3 est choisi dans le groupe comprenant- ou mieux encore constitué 15 par-: l'acide borique, l'acide tartrique, l'acide citrique, les sels et/ou les dérivés de ces derniers, l'acide métaphosphorique, l'acide phosphoreux, l'acide phosphorique, l'acide phosphonique et tous composés susceptibles de former l'un quelconque de ces composés par réaction avec l'eau, et/ou leurs mélanges. 20 7. Enduit selon l'une au moins des revendications précédentes, caractérisé en ce que les charges minérales a.4 sont choisies dans le groupe comprenant- ou mieux encore constitué par-: - les charges non allégeantes, de préférence sélectionnées dans le sous-groupe comprenant- ou mieux encore constitué par-: le carbonate de calcium, le 25 quartz, les silicates, le dioxyde de titane, la dolomie, et leurs mélanges; - les charges allégeantes, de préférence sélectionnées dans le sous-groupe comprenant- ou mieux encore constitué par-: les cénosphères de silicates d'aluminium, les perlites expansées hydrofugées, les billes de verre, et leurs mélanges; 30 - et leurs mélanges. 8. Enduit selon l'une au moins des revendications précédentes, caractérisé en ce que l'additif non rhéologique comprend au moins un composé choisi parmi au moins l'une des familles suivantes : les biocides, les anti-mousses, les anti-flashs-rusts, les 35 dispersants, et les cires. 9. Enduit selon l'une des revendications précédentes, caractérisé en ce que l'additif rhéologique comprend au moins un composé choisi parmi au moins l'une des familles b.2.eau [80-95] ; [88-92] b.3.agent épaississant 10-1,0] ; [0,2-0,5] b.4.régulateur/accélérateur de prise [0,01-3] ; [0,3-2] ; [0,7- 3044660 20 suivantes : les argiles, les éthers cellulosiques, les épaississants synthétiques, les xanthanes, les fibres de cellulose, les dérivés d'amidon modifié, et l'alcool polyvinylique. 5 10. Enduit selon l'une au moins des revendications précédentes, caractérisé en ce que l'enduit est choisi dans le groupe comprenant : les enduits de peinture pour la préparation de supports, les enduits de jointoiement de plaques de plâtre, ou les enduits de maçonnerie/ragréage pour l'intérieur. 10 11. Procédé de préparation de l'enduit selon l'une au moins des revendications précédentes, caractérisé en ce qu'il consiste essentiellement - d'une part, à mélanger les constituants du composant A, en faisant en sorte que le pH instantané du mélange partiel reste inférieur ou égal à 8, de préférence à 7,5, et, plus préférentiellement encore à 7; 15 - d'autre part, à mélanger les constituants du composant B; - et à conditionner séparément, de manière étanche à l'abri de l'air, les composants A & B. 12. Procédé d'application sur un support, de préférence une surface intérieure de bâtiment 20 de l'enduit selon l'une au moins des revendications 1 à 10 comprenant les étapes de : i- mélange du composant A avec le composant B, ii- application de l'enduit obtenu de préférence par projection/pulvérisation et/ou talochage. 25 13. Dispositif de mélange/projection pour la mise en oeuvre du procédé selon la revendication 11 comprenant : - une source d'approvisionnement en composant A ; - une source d'approvisionnement en composant B ; - une lance de projection munie d'une tête de projection, comprenant une chambre de 30 mélange du composant A et du composant B, et reliée à la source d'approvisionnement en composant A et à la source d'approvisionnement en composant B ; - des moyens d'acheminement du composant A, de sa source d'approvisionnement jusqu'à la lance de projection ; - des moyens d'acheminement du composant B, de sa source d'approvisionnement 35 jusqu'à la lance de projection ; - éventuellement des moyens de projection du mélange composant A - composant B, hors de la tête de projection ; 3044660 21 - et éventuellement un dispositif de pilotage permettant de maitriser le rapport de mélange composant A - composant B.